(57)【要約】【課題】支持体上に塗布形成した感光性層をレーザー光線によって画像露光させて画像形成済みの画像形成材料を作製するレーザー製版方法であって、常に安定した品質の感光性層を支持体上に形成でき、高品質の画像形成が可能なレーザー製版方法を提供する。【解決手段】レーザー製版方法は、版胴（２１）（画像形成材料固定用ドラム）上の支持体（３）に感光性版材を塗布して感光性層を形成し、当該感光性層を乾燥処理して画像形成材料を構成した後、レーザー光線により走査画像露光を行い、次いで、製版処理剤による処理を施して画像形成する製版方法であり、感光性層の乾燥処理において、版胴（２１）を回転させつつ加熱乾燥機構（９）によりエネルギーを加えると共に、加熱条件の異なる加熱工程Ｉと加熱工程ＩＩを実施する。【選択図】　　　　図１
2004045613.tif 000002
【特許請求の範囲】
【請求項１】
画像形成材料固定用ドラムに固定した支持体上に感光性版材を塗布して感光性層を形成し、当該感光性層を乾燥処理することにより画像形成材料を構成した後、レーザー光線により走査画像露光を行い、次いで、製版処理剤による処理を施して感光性層により画像形成するレーザー製版方法において、感光性層の乾燥処理は、画像形成材料固定用ドラムを回転させながら加熱乾燥機構によりエネルギーを加える処理であり、かつ、加熱条件の異なる少なくとも加熱工程Ｉと加熱工程ＩＩの２工程を含み、そして、画像形成材料固定用ドラム１回転当たりに加えられる単位面積当たりのエネルギー量に関して（加熱工程Ｉ）＜（加熱工程ＩＩ）の関係を満足することを特徴とするレーザー製版方法。
【請求項２】
感光性層の乾燥処理の際、加熱工程Ｉに比べて加熱工程ＩＩにおけるドラムの回転速度を小さくする請求項１に記載のレーザー製版方法。
【請求項３】
感光性層の乾燥処理の際、加熱乾燥機構により加える単位時間当たりのエネルギー量を加熱工程Ｉに比べて加熱工程ＩＩにおいて大きくする請求項１又は２に記載のレーザー製版方法。
【請求項４】
光の照射によって感光性層の乾燥処理を行う請求項１〜３の何れかに記載のレーザー製版方法。
【請求項５】
塗布形成した感光性層が固化する前に光の照射によって乾燥処理を開始する請求項４に記載のレーザー製版方法。
【請求項６】
加熱工程Ｉとして、光の照射によって感光性層を加熱して固化させ、引き続き、加熱工程ＩＩとして、光の照射によって感光性層を乾燥させる請求項４又は５に記載のレーザー製版方法。
【請求項７】
感光性層の乾燥処理の際、風を吹き付ける請求項１〜６の何れかに記載のレーザー製版方法。
【請求項８】
感光性層の乾燥処理の際、ドラムと支持体との間に断熱層を設ける請求項１〜７の何れかに記載のレーザー製版方法。
【請求項９】
断熱層の厚さが５０μｍ以上である請求項８に記載のレーザー製版方法。
【請求項１０】
画像形成材料固定用ドラム、版材供給機構、加熱乾燥機構、露光機構および製版処理材供給機構を少なくとも有するレーザー製版装置を使用すると共に、（Ａ）：画像形成材料固定用ドラムに固定した支持体上に版材供給機構から感光性版材を供給塗布して感光性層を形成し、加熱乾燥機構により感光性層を乾燥処理して画像形成材料となし、次いで、（Ｂ）：露光機構により画像形成材料を画像露光した後、（Ｃ）：画像露光済み画像形成材料上に製版処理剤供給機構から製版処理剤を供給し、更に、必要に応じて物理的刺激を与えることにより画像形成する請求項１〜９の何れかに記載のレーザー製版方法。
【請求項１１】
画像形成材料固定用ドラム、版材供給機構、加熱乾燥機構、露光機構、製版処理材供給機構および版材除去機構を少なくとも有するレーザー製版装置を用いると共に、（Ｅ）：画像形成された画像形成材料に対し、版材除去機構により感光性層の表面に版材除去剤を供給し、更に、必要に応じて物理刺激を与えることにより、支持体上の感光性層を溶解、剥離除去して支持体を再生する請求項１０に記載のレーザー製版方法。
【請求項１２】
画像形成材料固定用ドラムが印刷機の版胴である請求項１０又は１１に記載のレーザー製版方法。
【請求項１３】
画像形成材料が、７００〜１３００ｎｍの近赤外レーザー露光用光重合性画像形成材料、または、４００〜４２０ｎｍの青紫レーザー露光用光重合性画像形成材料である請求項１〜１２の何れかに記載のレーザー製版方法。
【請求項１４】
画像形成材料が、画像露光用光源の光を吸収して熱に変換する光熱変換物質とノボラック樹脂とを含有するポジ感光性組成物から成る７００〜１３００ｎｍの近赤外レーザー露光用ポジ型感光性版材である請求項１〜１２の何れかに記載のレーザー製版方法。
【発明の詳細な説明】
【０００１】
【発明の属する技術分野】
本発明は、特にレーザー製版装置において好適に実施し得るレーザー製版方法であって、支持体上に塗布形成した感光性層をレーザー光線によって画像露光させることにより、画像形成済みの画像形成材料を作製するレーザー製版方法に関する。斯かるレーザー製版方法は、平版印刷版などに使用される画像形成材料の作製に好適である。
【０００２】
【従来の技術】
近年、コンピューター画像処理技術の進歩に伴い、デジタル画像情報から、銀塩マスクフィルムへの出力を行わずに、レーザー光により直接画像を形成するＣＴＰ（Ｃｏｍｐｕｔｅｒ　ｔｏ　Ｐｌａｔｅ）システムが注目されており、特に、高出力の半導体レーザーやＹＡＧレーザー等を使用するＣＴＰシステムは、製版工程の短縮化、作業時の環境光、製版コスト等の面から、その実用化が急速に進みつつある。
【０００３】
これに伴い、ＣＴＰシステム用の平版印刷版としては、近年、赤外レーザー光を使用し、露光部の現像液に対する溶解性を変化させることによって画像形成可能な感光性組成物の層（感光性層）を支持体表面に有する感光性平版印刷版が提案されている（例えば、特開平９−４３８４７号、特開平１０−２６８５１２号、特開平１１−８４６５７号、特開平１１−１７４６８１号、特開平１１−１９４５０４号、特開平１１−２２３９３６号の各公報、ＷО９７／３９８９４号、ＷО９８／４２５０７号の各明細書参照）。
【０００４】
上記の感光性平版印刷版は、従来の感光性平版印刷版がｏ−キノンジアジド化合物などの光分解という化学的変化により現像液に対する露光部の溶解性を増大させることによって画像を形成していたのに対し、例えば赤外吸収色素などの赤外光を吸収して熱に変換する物質とノボラック樹脂などのアルカリ可溶性樹脂とを主な感光性成分とし、赤外レーザー光の露光で発生する熱による樹脂の構造転移などの物理的変化によって現像液に対する露光部の溶解性を増大させるものであり、斯かる感光性平版印刷版は、ｏ−キノンジアジド化合物の様な白色光に感光する物質を含有させる必要がないことから、白色灯下でも取り扱えるという利点を有する。
【０００５】
更に、ＣＴＰシステム用の平版印刷版を作製するレーザー製版装置としては、機上において印刷版支持体上に感光性版材を塗布して感光性層を形成し、当該感光性層に乾燥処理を施した後、レーザー光線による画像露光を行い、次いで、アルカリ現像を施して画像形成するレーザー製版装置、更には、前記の機能に加え、印刷に使用済みの平版印刷版の感光性層を機上で除去した後、印刷版支持体を再生し、次いで、再生した支持体上に再び感光性層を塗布形成することにより、平版印刷版を再生するレーザー製版装置が注目されている。
【０００６】
【発明が解決しようとする課題】
ところで、通常のＰＳ版は、温湿度管理された環境下で感光性層が塗布形成されるため、感光性層の品質が安定しているが、上記の様なレーザー製版装置においては、感光性層を形成する場合、画像形成材料固定用ドラム（版胴）上に支持体が取り付けられた状態で感光性版材を塗布・加熱乾燥しなければならない。このため、レーザー製版装置の設置された環境、すなわち、地域、季節、時間、設置場所の空調能力などが変化すると、感光性版材の塗布環境（温湿度）も変化してしまうため、安定した品質の感光性層を形成するのが困難であった。例えば、温度が低くなった場合には乾燥時間が長くなり、また、湿度が高くなった場合には塗布した感光性層（塗膜）が吸湿し、一部の成分の析出や変質を惹起するケースが多く、重大な問題となっている。従って、上記のレーザー製版装置においては、支持体上に感光性層を形成するにあたり、乾燥時間を短縮でき、かつ、環境変化に影響されることなく安定した品質の感光性層を形成し得る手段が強く望まれる。
【０００７】
本発明は、上記の実情に鑑みてなされたものであり、その目的は、画像形成材料固定用ドラム上の支持体に塗布形成した感光性層をレーザー光線によって画像露光させることにより、画像形成済みの画像形成材料を作製するレーザー製版方法であって、常に安定した品質の感光性層を支持体上に形成でき、一層高品質の画像形成が可能なレーザー製版方法を提供することにある。
【０００８】
【課題を解決するための手段】
本発明者等は、上記の課題を解決するため鋭意検討した結果、支持体上に塗布形成した感光性層（塗膜）の乾燥処理を少なくとも２つの加熱工程によって行うと共に、前段の加熱工程においては低めのエネルギーを加え、続く後段の加熱工程においては高めのエネルギーを加えて乾燥することにより、印刷機上においても品質的に安定した感光性層を形成できることを見出し、本発明を完成した。
【０００９】
すなわち、本発明の要旨は、画像形成材料固定用ドラムに固定した支持体上に感光性版材を塗布して感光性層を形成し、当該感光性層を乾燥処理することにより画像形成材料を構成した後、レーザー光線により走査画像露光を行い、次いで、製版処理剤による処理を施して感光性層により画像形成するレーザー製版方法において、感光性層の乾燥処理は、画像形成材料固定用ドラムを回転させながら加熱乾燥機構によりエネルギーを加える処理であり、かつ、加熱条件の異なる少なくとも加熱工程Ｉと加熱工程ＩＩの２工程を含み、そして、画像形成材料固定用ドラム１回転当たりに加えられる単位面積当たりのエネルギー量に関して（加熱工程Ｉ）＜（加熱工程ＩＩ）の関係を満足することを特徴とするレーザー製版方法に存する。
【００１０】
【発明の実施の形態】
以下、本発明の実施形態を図面に基づいて詳細に説明する。図１は、本発明のレーザー製版方法の実施に好適な一例としてのレーザー製版装置の概念を示す縦断面図である。
【００１１】
本発明のレーザー製版方法は、概略、支持体上に感光性層を塗布形成し、感光性層を乾燥処理することにより感光性画像形成材料を構成した後、レーザー光線により走査画像露光を行い、次いで、製版処理を施して感光性層により画像形成する製版方法である。そして、本発明のレーザー製版方法は、図１に示す様なレーザー製版装置、例えば、平版印刷版（画像形成材料）を機上製版して印刷する平版印刷機としてのレーザー製版装置であって、画像形成材料固定用ドラム、版材供給機構、加熱乾燥機構、露光機構および製版処理剤供給機構を少なくとも有するレーザー製版装置において好適に実施される。
【００１２】
図１に示す装置は、画像形成材料固定用ドラムとしての版胴（２１）、ブランケット胴（２２）及び圧胴（２３）の各胴間を離間可能にすると共に圧胴（２３）への紙の送給停止制御を可能とし、版胴（２１）に対し、インク着肉装置（６）のインク付けローラー及び湿し装置（７）の水付けローラーを離間可能にし、そして、支持体固定手段（３１）、版材供給機構（４）、加熱乾燥機構（９）、露光機構（５）の他に、後述する版材除去機構などを配置し、更に、前面が開放されたスライド可能なケーシング（１）に全体を収容した点を除き、従来公知の平版印刷機と同じである。
【００１３】
上記の各胴間の離間は、例えば、ブランケット胴（２２）及び圧胴（２３）に偏芯ブッシュを使用する等の適宜の機械的手段により、また、版胴（２１）に対する着肉装置（６）のインク付けローラー及び湿し装置（７）の水付けローラーの離間は、版胴（２１）に設けられたカムと各ローラーに設けられたリンク等の適宜の機械的手段により行うことが出来る。上記の支持体固定手段（３１）は、例えば、版胴（２１）上の溝内に支持体（３）の両端部を挿入してクサビ止めする構造の手段により行うことが出来る。
【００１４】
上記の版材除去機構は、例えば、版材溶解液供給機構（８１）、必要に応じて設けられる版材剥離ローラー（８２）、洗浄水供給機構（８３）、廃液回収機構（８４）及びエアー式乾燥機構（８５）から成る。そして、図１に例示する装置においては、版材供給機構（４）、版材溶解液供給機構（８１）及び洗浄水供給機構（８３）は、何れも、受液バケットと当該受液バケット内に部分的に挿入配置されたローラーにて構成され、廃液回収機構（８４）は、受液バケットと当該受液バケット内に部分的に挿入配置され且つ必要に応じて吸引可能になされたローラー（支持体（３）と略同一長さのローラー）にて構成され、また、エアー式乾燥機構（８５）はブロー用ファンにて構成される。
【００１５】
版材供給機構（４）、版材溶解液供給機構（８１）及び洗浄水供給機構（８３）は、上記のローラー機構の他、スプレー装置によって構成することが出来る。また、版材剥離ローラー（８２）は、例えば、ローラー表面に適当な摩擦抵抗性あるいは粘着性を付与して構成することも出来る。
【００１６】
版材供給機構（４）、版材溶解液供給機構（８１）、版材剥離ローラー（８２）、洗浄水供給機構（８３）、廃液回収機構（８４）及びエアー式乾燥機構（８５）は、例えば、版胴（２１）に対向して配置されたラック状架台に搭載され且つラック・ピニオンの歯車機構により上昇下降可能に構成することが出来る。斯かる構成により、製版、印刷、再生の各工程に必要な要素がその都度に版胴（２１）に近接配置される。
【００１７】
露光機構（５）は、画像のデジタルデーターに基づき、感光性版材を構成するポジ感光性組成物の硬化反応に適応した波長とエネルギーの光を照射する光学機器にて構成される。露光機構（５）の光源としては、好ましくは、アルゴンイオンレーザー、Ｈｅ−Ｎｅレーザー、Ｈｅ−Ｃｄレーザー、ルビーレーザー、ＹＡＧレーザー、半導体レーザー等の３００〜１３００ｎｍに発光波長を有するレーザーを適宜使用することが出来る。特に、好ましいレーザーとしては青紫光源または近赤外光源のレーザーが挙げられるが、発光波長が４００〜４２０ｎｍの青紫光源としては、５〜１００ｍＷの半導体レーザーが挙げられ、発光波長が７００〜１３００ｎｍの近赤外光源としては、３０ｍＷ〜４０Ｗの半導体レーザー、ＹＡＧレーザーが挙げられる。露光機構（５）は、通常、５〜２０μｍのスポット径にレーザービームを集光し、０．１〜５００ｍ／秒のスポット速度で走査する様になされている。
【００１８】
なお、必要に応じて版胴（２１）とブランケット胴（２２）との間に汚染防止トレー（８６）をスライド可能に配置させることが出来る。また、斯かる汚染防止トレー（８６）は、ブランケット胴（２２）と圧胴（２３）との間に配置させることも出来る。汚染防止トレー（８６）のスライド機構は、例えば、ラック・ピニオンの歯車機構により構成することが出来る。
【００１９】
また、前面が開放されたケーシング（１）のスライドは、例えば、床に設置された案内レール（図示せず）によって容易に行うことが出来る。また、ケーシング（１）の天井部に設置された除塵フイルター（１１）としては、適宜の市販品を使用することが出来る。なお、図１中の符号（１２）は、必要に応じてケーシング（１）の底部に設けられた排気ダクトである。上記の様な、平版印刷機を改良するための各手段および機構などは当業者にとっては、周知・慣用手段に基づいて容易に構築することが出来る。
【００２０】
本発明においては、支持体（３）上に塗布形成した感光性層に対し、特定の乾燥処理を施す。本発明において、感光性層の乾燥処理は、画像形成材料固定用ドラムを回転させながら加熱乾燥機構（９）によりエネルギーを加える処理であり、かつ、加熱条件の異なる少なくとも加熱工程Ｉと加熱工程ＩＩの２工程を含む。そして、斯かる乾燥処理においては、画像形成材料固定用ドラム１回転当たりに加えられる単位面積当たりのエネルギー量に関して（加熱工程Ｉ）＜（加熱工程ＩＩ）の関係を満足する必要がある。
【００２１】
加熱乾燥機構（９）としては、光加熱式や熱風乾燥式が採用できるが、加熱効率の点から、好ましくは光加熱式がよい。光加熱式加熱乾燥機構の場合には、少なくとも７００〜１３００ｎｍの範囲に発光波長を有し、光強度密度が１００Ｗｃｍ−２以下、好ましくは５０Ｗｃｍ−２以下、更に好ましくは１０Ｗｃｍ−２以下である限り、各種の光源を使用することが出来る。好ましい光源としては、ハロゲンランプ、キセノンランプ、高圧水銀灯、低圧水銀灯、超高圧水銀灯、タングステンランプ等のランプ光源、半導体レーザー、ＹАＧレーザー等のレーザー光源を挙げることが出来る。上記の光源の中では、特に、近赤外光の発光効果に優れるハロゲンランプが好ましく、更には、１２００ｎｍに発光ピークを有するハロゲンランプが好ましい、また、これらの光源は必要に応じ、ＵＶ−可視光領域をフィルターにより遮光することが出来る。
【００２２】
光加熱式の加熱乾燥機構（９）の光源として上記の様な発光波長で且つ光強度密度の光源を使用するのが好ましい理由は次の通りである。すなわち、画像形成材料（例えば平版印刷版）の乾燥処理において光強度密度が高すぎる場合は感光性層の変質を生じ易い。また、光照射時間が短すぎる場合は十分な加熱効果が得られない。更に、短時間の照射で高い光強度密度の光照射を行った場合には、感光性層の画像形成作用が発現するため、ポジ型感光性層であれば、感光性画像の膜べりを生じ易く、また、ネガ型感光性層であれば、非画像部の感光性層の残留を生じ、何れの方式の感光性層においても好ましくない。
【００２３】
本発明のレーザー製版方法は、版胴（２１）、ブランケット胴（２２）及び圧胴（２３）から成る印刷部を備え、製版、印刷、再生の各工程を繰り返し行うレーザー製版装置としての上記の様な平版印刷機上において好適に実施される。以下、上記の平版印刷機における画像形成材料の形成工程（Ａ）、露光工程（Ｂ）及び現像工程（Ｃ）から成る製版工程の他、印刷工程（Ｄ）ならびに再生工程（Ｅ）と共に、本発明のレーザー製版方法を説明する。
【００２４】
＜製版工程（Ａ）〜（Ｃ）＞
画像形成材料の形成工程（Ａ）；
先ず、版胴（２１）、ブランケット胴（２２）及び圧胴（２３）の各胴間を離間状態にし且つ圧胴（２３）への紙の送給を停止した状態とした後、工程（Ａ）として、画像形成材料固定用ドラムとしての版胴（２１）の外周面上に固定した支持体（３）上に版材供給機構（４）から感光性組成物から成る感光性版材を供給塗布し、塗布した感光性版材の塗膜（感光性層）を加熱乾燥機構（９）により熱乾燥させ、そして、感光性平版印刷版（画像形成材料）を構成する。
【００２５】
支持体（３）としては、例えば、砂目処理されたアルミニウム板を使用することが出来る。感光性版材を構成する組成物としては、加熱処理用の光を吸収して熱に変換する光熱変換剤を含有するのが好ましい。中でも、ポジ型感光性組成物が好ましく、画像露光光源の光を吸収して熱に変換する光熱変換物質とアルカリ可溶性樹脂を含有するものであれば特に制限されず、従来公知のこの様なポジ感光性組成物を制限なく使用することが出来る。
【００２６】
上記のポジ型感光性組成物は、後述する光熱変換物質が画像露光光源の光を吸収して発生する熱の作用により分解する熱分解性物質（以下、「熱分解性物質」と称することがある）を含有しないことが好ましい。上記の熱分解性物質は、特開平７−２８５２７号公報に記載されている様なオニウム塩、ジアゾニウム塩およびキノンジアジド化合物である。斯かる熱分解性物質を含有しない感光性組成物は、紫外線領域の光に実質的に感受性を有さず、白色灯下で取り扱うことが可能となる。
【００２７】
ここで、紫外線領域の光に対して実質的に感受性を有さないとは、３６０〜４５０ｎｍの波長の４００〜５００ルクス未満の光強度の光による照射の前後で、アルカリ現像液に対する溶解性に実質的有意差を生じず、実用的な意味での画像形成能を有さないことを意味する。例えば、白色蛍光灯（三菱電機社製３６Ｗ白色蛍光灯「ネオルミスーパーＦＬＲ４０Ｓ−Ｗ／Ｍ／３６」）の４００ルクスの光強度照射下に１０時間放置した後の組成物のアルカリ現像液に対する溶解性が放置前に比して実質的変化を生じない結果を示すことを言う。
【００２８】
上記のポジ型感光性組成物における、画像露光光源の光を吸収して熱に変換する光熱変換物質としては、例えば、波長域が通常６５０〜１３００ｎｍ、好ましくは８００〜１３００ｎｍの近赤外線領域の一部または全部に吸収帯を有する有機または無機の顔料、染料、有機色素、金属、金属酸化物、金属炭化物、金属硼化物などが挙げられる。これらの中では光吸収色素が特に有効である。斯かる光吸収色素は、前記波長域の光を効率よく吸収する一方、紫外線領域の光は殆ど吸収しないか、吸収しても実質的に感応せず、白色灯に含まれる様な弱い紫外線によっては感光性組成物を変成させる作用のない化合物である。なお、本発明では、後述する様に、感光性層を熱乾燥させるために近赤外吸収色素を使用する。そのため、光熱変換物質としても近赤外吸収色素を用いることが好ましい。
【００２９】
上記の光吸収色素としては、窒素原子、酸素原子、硫黄原子などを含む複素環などがポリメチン（−ＣＨ＝）ｎで結合された、広義の所謂シアニン系色素が代表的なものとして挙げられる。具体的には、例えば、キノリン系（所謂、狭義のシアニン系）、インドール系（所謂、インドシアニン系）、ベンゾチアゾール系（所謂、チオシアニン系）、アミノベンゼン系（所謂、ポリメチン系）、ピリリウム系、チアピリリウム系、スクアリリウム系、クロコニウム系、アズレニウム系などが挙げられる。これらの中では、キノリン系、インドール系、ベンゾチアゾール系、アミノベンゼン系、ピリリウム系またはチアピリリウム系が好ましい。その他に、アミニウム系、イモニウム系、フタロシアニン系、アントラキノン系などの各色素も代表的なものとして挙げられる。これらの中では、アミニウム系またはイモニウム系色素が好ましい。
【００３０】
本発明で使用するアルカリ可溶性樹脂は、基本的には、光熱変換物質との組合せにおいて、露光部と未露光部とが主として化学変化以外の変化によって、アルカリ現像液に対する溶解性に差を生じる高分子であり、当然ながら、高分子自体が、主として化学変化以外の変化によって、アルカリ現像液に対する溶解性が変化する高分子化合物である場合を含む。斯かる高分子としては、ノボラック樹脂、レゾール樹脂、ポリビニルフェノール樹脂、アクリル酸誘導体の共重合体などのアルカリ可溶性樹脂などが挙げられる。これらの中では、フェノール性水酸基を有する樹脂、特に、ノポラック樹脂および／またはフェノール樹脂を含有する高分子が好ましい。特に、本出願人によって提案された次のポジ感光性組成物は好適な例である。
【００３１】
（１）ノボラック樹脂（ａ）、ポリメチレン鎖を介して複素環が結合した構造のシアニン系、アミニウム系またはイモニウム系の光熱変換物質（ｂ）に感光性層の表面硬度を高めるため、（ｃ）成分としてビニルオキシ化合物（特開平１１−２３１５１５号公報）又はアシルオキシアルコキシ化合物（特開平１１−２３１５１３号公報）を含有させたポジ感光性組成物。
【００３２】
（２）ノボラック樹脂（ａ）、ポリメチレン鎖を介して複素環が結合した構造のシアニン系、アミニウム系またはイモニウム系光熱変換物質（ｂ）に画像再現性を高めるため、（ｃ）成分として酸発色性色素（特開平１１−１９０９０３号公報）又は塩基発色性色素（特開平１１−１４３０７６号公報）を含有させたポジ感光性組成物。
【００３３】
（３）ノボラック樹脂（ａ）、ポリメチレン鎖を介して複素環が結合した構造のシアニン系、アミニウム系またはイモニウム系光熱変換物質（ｂ）に耐印刷性を向上させるため、（ｃ）成分としてエステル化合物含有させたポジ感光性組成物（特開平１１−２８８０８９号公報）。
【００３４】
上記の中では、ポジ型感光性組成物（２）及び（３）が耐刷性および画像形成に優れて好ましい。更に、ポジ型感光性組成物は熱架橋性化合物を含有していてもよい。斯かる熱架橋性化合物としては、架橋性を有する窒素化合物が挙げられ、好ましくはアミノ基を有する化合物であり、より具体的には、例えば、官能基として、メチロール基、それのアルコール縮合変性したアルコキシメチル基、アセトキシメチル基などを２個以上有するアミノ化合物が挙げられる。アミノ基を有する化合物の中でも、複素環構造、特に含窒素複素環構造を有する化合物が好ましく、特にメラミン骨格を有する化合物が好ましい。斯かる熱架橋性化合物としては、特開平１１−２０２４８１号公報に記載の熱架橋性化合物などが挙げられる。
【００３５】
本発明において、感光性版材塗布後の版胴（２１）上における加熱乾燥機構（９）による乾燥処理は、版胴（２１）を回転させながら加熱乾燥機構（９）から支持体（３）上にエネルギーを加え、かつ、加熱条件の異なる加熱工程Ｉと加熱工程ＩＩの少なくとも２つの工程を経て行い、しかも、これら加熱工程においては、版胴（２１）の１回転当たりに投入される単位面積当たりのエネルギー量に関して（加熱工程Ｉ）＜（加熱工程ＩＩ）となる様に加熱する。すなわち、加熱工程Ｉにおいて中間温度に支持体（３）（感光性層）を昇温させた後に、加熱工程ＩＩにおいて支持体（３）（感光性層）が最高温度に到達するように加熱する。
【００３６】
上記の加熱工程Ｉ又は加熱工程ＩＩの各々の乾燥処理は、通常、版胴（２１）が１回転する間に行われる。そして、例えば、ポジ型感光性組成物の場合は、加熱工程Ｉにおいて、感光性層がその最高許容温度の１／３〜１／３程度の温度、通常は４０〜６０℃となるまで加熱し、加熱工程ＩＩにおいて、通常は８０〜１５０℃、好ましくは９０〜１３０℃となるまで加熱する。また、乾燥処理は、２工程以上の多段工程で加熱してもよいが、好ましくは２工程で加熱する。なお、乾燥処理を２工程以上で行う場合は、加えるエネルギー量を後段の工程ほど多くするのが好ましい。
【００３７】
加熱工程Ｉ及び加熱工程ＩＩにおける投入エネルギー量の制御方法としては次の３つの方法が挙げられる。１）支持体（３）に加えるエネルギー量を一定に保ったまま、画像形成材料固定用ドラムとしての版胴（２１）の回転数を変化させる方法。すなわち、加熱工程Ｉに比べて加熱工程ＩＩにおける版胴（２１）の回転速度を小さくする方法。２）画像形成材料固定用ドラムとしての版胴（２１）の回転数を一定に保ち、支持体（３）に加えるエネルギー量を変化させる方法。すなわち、加熱乾燥機構（９）により加える単位時間当たりのエネルギー量を加熱工程Ｉに比べて加熱工程ＩＩにおいて大きくする方法。３）画像形成材料固定用ドラムとしての版胴（２１）の回転数と支持体（３）に加えるエネルギー量との双方を上記の様に変化させる方法。なお、熱拡散等を考慮して、版胴（２１）の回転数や投入エネルギーは１周の間に漸次変化させてもよい。
【００３８】
上記の様なエネルギー量の制御方法においては、加熱乾燥機構（９）による安定した熱の放射を考慮すると、支持体（３）に加えるエネルギー量を一定に保ったまま、版胴（２１）の回転数を変化させて制御するのが好ましい。この際、加熱工程Ｉにおける版胴（２１）の回転速度は塗布の際の回転速度と同じであってもよい。加熱工程ＩＩにおける版胴（２１）の回転速度は、１回転中に投入される単位面積あたりのエネルギー量に関して（加熱工程Ｉ）＜（加熱工程ＩＩ）であれば特に制限はないが、通常は０．０１〜４ｍ／分、好ましくは０．０２〜３ｍ／分、より好ましくは０．０３〜２．５ｍ／分である。
【００３９】
加熱工程Ｉは塗布直後の段階であり、急速に加温すると溶媒の突沸が起こり塗布ムラ・欠陥の原因となり易い。そこで、速めに回転させることにより、過度の昇温が抑えられる。また、支持体（３）が室温から急に昇温すると支持体（３）の座屈変形を招くことがある。そこで、支持体（３）の昇温を抑えつつも、塗布溶媒の蒸発を促し且つ空気からの吸湿を抑えながら塗膜（感光性層）を固化させ、支持体（３）を中程度に温めておく。そして、加熱工程ＩＩでは、版胴（２１）の回転数を下げることにより支持体（３）を一気に昇温させてエージングを行う。
【００４０】
加熱工程Ｉから加熱工程ＩＩへの切替は、塗布形成した感光性層が固化し、目視や指で触れることにより実質的に溶剤の殆どが除去されたと確認されるタイミングで行うのが好ましい。勿論、感光性層の品質劣化を惹起しない限り、塗膜が完全に乾固する直前に加熱工程Ｉから加熱工程ＩＩに移行してもよい。上記のタイミングは、加熱乾燥機構（９）の方式に応じて予め実験的に加熱時間として把握でき、加熱乾燥機構（９）の制御においては、プログラム中に切替時間として設定することが出来る。
【００４１】
上記の様な光による乾燥では、感光性版材を塗布後、乾固前の濡れた状態であっても直ちに加熱工程に移ることが出来る。ウェットな状態で光加熱を始めることには次の様なメリットがある。すなわち、１）乾燥時間が短縮できる。２）風乾した場合は溶剤蒸気が気化熱を奪い塗布膜液の温度が低下するため、外気から吸湿して表面に結露したり感光性層の性能が低下する（吸湿量は外気の温度、湿度に大きく依存し、外気の温度、湿度の違いが性能のバラツキにつながる）のに対し、光によって乾燥した場合は外気による影響を排除出来る。ただし、溶剤が突沸すると塗布欠陥となるため、あまり強く加熱するのは好ましくない。従って、加熱工程Ｉでは溶剤蒸発を促して塗膜形成させ、加熱工程ＩＩでは残留している溶剤の除去・エージングを行う。
【００４２】
上述した様に、加熱乾燥機構（９）の方式としては、光加熱式や熱風乾燥式が採用でき、特に、感光材版材の塗布直後に風速の大きい熱風を当てると塗膜が乱れてしまうことから光加熱式が好ましいが、溶剤蒸気の系外への排除を促す観点からは、光加熱に加えて、１ｍ／秒以下の送風を組み合わせることにより効果的に乾燥出来る。すなわち、感光性層の乾燥処理の際、容器の加熱に加えて風を吹き付けてもよい。
【００４３】
また、工程（Ａ）においては、支持体（３）上に形成した感光性層を乾燥処理する際、実際上は支持体（３）上に感光性版材を供給塗布して感光性層を形成する際、版胴（２１）（画像形成材料固定用ドラム）と支持体（３）との間に必要に応じて断熱層を設けてもよい。版胴（２１）と支持体（３）の間に断熱層を設けることにより、乾燥処理において、支持体（３）から版胴（２１）への放熱を効果的に抑制して加温効果を高め且つ支持体（３）全面の均一な乾燥を促進し、印刷機上において高品質なレーザー製版と印刷が可能となる。
【００４４】
本発明において、断熱層とは、例えば空気などの気体で占められている層または気体を含有する空隙層であって、感光性層の少なくとも加熱される部位を加熱の際に画像形成材料固定用ドラムから一様な距離だけ離間させることの出来る層を言う。斯かる断熱層は、画像形成材料から版胴（２１）（画像形成材料固定用ドラム）への熱の伝導を抑制する機能を有し、また、塗布形成した感光性層（塗膜）の乾燥効率を高め、エージング効率を向上させる。上記の断熱層の厚さは、通常は５０μｍ以上、好ましくは１００μｍ以上、より好ましくは１ｍｍ以上とされる。そして、断熱層としての例えば空隙層の空隙率（体積率）の下限は、５％以上、好ましくは１５％以上、より好ましくは３０％以上であり、上限は１００％（気体層）である。
【００４５】
露光工程（Ｂ）及び現像工程（Ｃ）；
上記の工程（Ａ）により感光性平版印刷版（画像形成材料）を形成した後は、工程（Ｂ）として、露光機構（５）により感光性平版印刷版（画像形成材料）を画像露光した後、工程（Ｃ）として、画像露光済み感光性平版印刷版上に製版処理剤供給機構から製版処理剤を供給し、更に、必要に応じて物理的刺激を与え、そして、画像を形成する。上記の露光工程（Ｂ）においては、上述の様なレーザー光源を有する露光機構（５）により露光操作を行う。露光操作においては、通常、５〜２０μｍのスポット径にレーザービームを集光し、０．１〜５００ｍ／秒のスポット速度で走査する。
【００４６】
上記の現像工程（Ｃ）においては、感光性平版印刷版の感光性層の種類によっては、版胴（２１）とブランケット胴（２２）を接触回転させる様な物理的刺激を与える必要はなく、版胴（２１）とブランケット胴（２２）とを離間状態にしたまま版胴（２１）を回転させるだけでもよい場合がある。また、製版処理剤としては、露光部に浸透して当該露光部おける支持体（３）と感光性層との接着強度を低下させる様な親水化剤（浸透剤）、例えば、水、湿し水、界面活性剤、有機溶剤、アルカリ剤などを使用することが出来るが（特開平１１−１０８２７号公報参照）、特にアルカリ剤が好ましい。通常、これら製版処理剤は、画像形成後、水洗処理または印刷により除去される。
【００４７】
＜印刷工程（Ｄ）＞
製版工程終了後は、工程（Ｄ）として、上記の様に画像形成された感光性平版印刷版（画像形成材料）上の画像表面に製版処理剤供給機構のインク着肉装置（６）及び湿し装置（７）からそれぞれ印刷インキ及び湿し水を供給し、そして、画像形成材料固定用ドラムとしての版胴（２１）、ブランケット胴（２２）及び圧胴（２３）を接触回転させると共にブランケット胴（２２）と圧胴（２３）との間に印刷紙を供給して印刷する。斯かる操作は、従来公知の方法に従って行うことが出来る。
【００４８】
＜再生工程（Ｅ）＞
印刷工程終了後は、再度、各胴間を離間状態にし且つ圧胴（２３）への紙の送給を停止した状態とした後、工程（Ｅ）として、版材除去機構により支持体（３）上の画像部分を除去して支持体（３）を再生する。
【００４９】
工程（Ｅ）においては、先ず、ブランケット胴（２２）と圧胴（２３）との間に汚染防止トレー（８６）配置をした後、版胴（２１）を回転させながら、版胴（２１）上の感光性平版印刷版上の画像表面（感光性層の表面）に版材溶解液供給機構（８１）から版材溶解液（例えばアルカリ水溶液または有機溶剤）を供給する。この操作により、画像が溶解し、支持体（３）が再生する。画像が溶解せずに膨潤する様な場合は、版材剥離ローラー（８２）によって膨潤した画像に物理刺激を与える、または、当該画像を付着させて除去する。
【００５０】
次いで、再生された支持体（３）の表面に洗浄水供給機構（８３）から洗浄水を供給する。この操作により、支持体（３）の表面の版材溶解液が除去される。そして、廃液回収機構（８４）により支持体（３）の表面の残存する液体を拭き取るか又は吸引除去した後、風乾あるいはエアー式乾燥機構（８５）により支持体（３）の表面を乾燥する。
【００５１】
本発明においては、上記の再生工程の後、前記の製版工程、すなわち、工程（Ａ）〜（Ｃ）に戻って同一の操作を繰り返し行なう。従って、本発明においては、印刷機上で、製版、印刷、再生の各工程が行われるため、印刷ロット毎に版を交換する必要がなく、作業が大幅に効率化される。しかも、本発明においては、支持体（３）を再生して複数回使用することが出来るため、本発明の方法は経済的にも有利である。
【００５２】
更に、本発明の好ましい態様においては、前記の各工程は、ケーシング（１）をスライドさせ、製版装置の全体をケーシング（１）に収容して行われる。斯かる態様において、ケーシング（１）は次の様に作用する。すなわち、図１に示す装置（平版印刷機）は印刷室内に配置される。一方、本発明においては、感光性版材としては、前述の通り各種のネガ・ポジ感光性組成物を使用することが出来る。ケーシング（１）は、使用するネガ・ポジ感光性組成物に不適切な照明光を遮断する作用を奏する。
【００５３】
また、ケーシング（１）の天井部に設置された除塵フイルター（１１）は次の様に作用する。すなわち、上記の印刷室内は、通常、天井付近に給気口が配置され且つ床付近に排気口が設けられて換気可能になされている。この場合、除塵フイルター（１１）を通過してケーシング（１）の開放された前面に向かう換気空気流が形成される。その結果、製版、印刷、再生の各工程で発生するミストが効率的に除去され、製版不良が低減される。上記のミストは、上記の排気口に排気ダクト（１２）を導通することにより一層効率的に除去される。
【００５４】
上記の様に、本発明の製版方法は、画像形成材料の形成工程（Ａ）の感光性層の形成において、感光性層の乾燥処理を行う際、画像形成材料固定用ドラムとしての版胴（２１）を回転させながら加熱乾燥機構（９）により支持体（３）上にエネルギーを加えると共に、加熱条件の異なる少なくとも２つの工程、加熱工程Ｉと加熱工程ＩＩを経て加熱し、かつ、版胴（２１）の１回転当たりに加えられる単位面積当たりのエネルギー量に関して（加熱工程Ｉ）＜（加熱工程ＩＩ）となる様に加熱することにより、加熱工程Ｉにて支持体（３）の過度の昇温を抑えつつ溶媒の蒸発を促し且つ空気からの吸湿を抑えながら塗膜（感光性層）を固化させ、加熱工程ＩＩにて支持体（３）を急速に昇温させてエージングを行うため、乾燥時間を短縮が出来るばかりでなく、温湿度などの塗布環境変化に影響されることなく安定した品質の感光性層の形成が可能となり、常に高品質の画像形成材料を作製できる。
【００５５】
【実施例】
以下、本発明を実施例により更に具体的に説明するが、本発明は、その要旨を超えない限り、以下の実施例に限定されるものではない。なお、以下の実施例においては前述の図１のレーザー製版装置を使用した。
【００５６】
実施例１：
アルミニウム板（厚さ０．２４ｍｍ）を５重量％の水酸化ナトリウム水溶液中で６０℃で１分間脱脂処理した後、０．５モル／リットルの濃度の塩酸水溶液中において、温度２５℃、電流密度６０Ａ／ｄｍ２、処理時間３０秒の条件で電解エッチング処理を行った。次いで、５重量％水酸化ナトリウム水溶液中で６０℃、１０秒間のデスマット処理を施した後、２０重量％硫酸溶液中において、温度２０℃、電流密度３Ａ／ｄｍ２、処理時間１分の条件で陽極酸化処理を行った。そして、８０℃の熱水で２０秒間熱水封孔処理を行い、平板印刷版の支持体（３）としてのアルミニウム板を作製した。表面粗度計（小坂研究所社製「ＳＥ−３ＤＨ」）により上記のアルミニウム板の表面粗さを測定したところ、平均粗さＲａの値は０．６０μｍであった。
【００５７】
次いで、三菱重工社製平板印刷機「ダイヤＦ−２」の版胴（２１）（直径２９．５ｃｍ）上に、メッシュシート（ＮＢＣ工業（株）製；ＴＢ３０、ポリエステル１００％、厚さ５４０μｍ）を２周貼り付けて厚さ１０８０μｍの空隙層を形成し、その上に、表面処理を施した面が外側になる様にアルミニウム板の支持体（３）を固定した後、支持体（３）の表面にワイヤーバーを使用して感光性版材としての塗布液を塗布した。この時の版胴（２１）近傍の雰囲気温度は２４℃、湿度は５０％であった。
【００５８】
上記の塗布液は、光熱変換物質として、インドール系色素３重量部、アルカリ可溶性樹脂として、フェノール：ｍ−クレゾール：ｐ−クレゾールの混合割合がモル比で５０：３０：２０の混合フェノール類と、ホルムアルデヒドとの重縮合体から成るノボラック樹脂（Ｍｗ９４００）１００重量部、および、クリスタルバイオレットラクトン３重量部をメチルセソルソルブ１０００重量部に対して室温で攪拌することにより調液した。
【００５９】
上記の様に支持体（３）の表面に感光性版材を塗布して感光性層を形成した後、直ちに、加熱工程Ｉとして、ハロゲン・ランプ（ウシオ電機（株）製面照射型ヒーターユニット、ランプ長さ１００ｃｍ、規格値２００Ｖ、３ｋＷ）の光を照射しながら、版胴（２１）を周速度２ｍ／分で１回転させた。ハロゲン・ランプによる照射では、印加電圧を１６０Ｖとし、反射鏡幅が６ｃｍのパラボラ型反射鏡を使用し、支持体（３）までの距離を３ｃｍに設定した。引き続き、加熱工程ＩＩとして、ハロゲン・ランプの照射条件を変えずに、版胴（２１）を周速度１ｍ／分に下げて１回転させた。加熱工程Ｉ、ＩＩの合計処理時間は１．５分であった。
【００６０】
続いて、得られたポジ型感光性平板印刷版に対し、版胴（２１）上に近接固定した露光装置（波長８３０ｎｍ、３０ｍＷのアプライドテクノ社製の半導体レーザーを光源とする露光装置）を使用し、各種の露光エネルギーで２０μｍ幅の細線画像を走査露光した。次いで、湿し水供給機構の湿し水をアルカリ現像液に変更し、版胴を毎時１３０００回転で回転させた状態において、湿し水供給機構よりアルカリ現像液（富士写真フィルム社製「ＤＰ−４」の１２倍希釈液）を２８℃で５分間供給した。そして、湿し水供給機構中のアルカリ現像液を水に変更し、同様に版上に水を供給して水洗することにより、細線画像を再現させたポジ型平板印刷版を作製した。露光の際の感度は、２０μｍ幅の細線が再現する最小露光エネルギーとして２００ｍＪ／ｃｍ２であった。
【００６１】
次いで、上記の様に露光・現像処理して得られたポジ型平板印刷版に対し、湿し水供給機構より湿し水（日研化学社製「アストロＮｏ．１　マークＩＩ」）を供給し、印刷インキ供給機構より印刷インキ（東洋インキ社製「ハイエコー・マゼンタ」）を供給することにより、１０００枚の印刷を行ったところ、良質な印刷物が得られた。
【００６２】
実施例２：
支持体（３）の表面に感光性版材としての塗布液を塗布する際、版胴（２１）近傍の雰囲気温度を２４℃に保持し、湿度を３０％、４０％、６０％、７０％、８０％と変化させたこと以外は実施例１と同様の条件で製版したところ、何れの湿度条件においても実施例１と同様の良好な結果が得られた。
【００６３】
実施例３：
支持体（３）の表面に感光性版材としての塗布液を塗布する際、版胴（２１）近傍の雰囲気湿度を５０％に保持し、温度を２０℃、２２℃、２６℃、２８℃、３０℃と変化させたこと以外は実施例１と同様の条件で製版したところ、何れの温度条件においても実施例１と同様の良好な結果が得られた。
【００６４】
比較例１：
塗布形成した感光性層を乾燥処理する際、版胴（２１）を周速度２ｍ／分で一定回転させながら実施例１と同様の光方式で乾燥させたこと以外は実施例１と同様の条件で製版した。その結果、３分以上の乾燥処理を行った場合に、露光後の平板印刷版において良好な画像を得ることが出来た。すなわち、感光性層の乾燥処理に上記の実施例の場合よりも長時間を要した。
【００６５】
比較例２：
版胴（２１）を周速度２ｍ／分で回転しながら支持体（３）上に感光性版材を塗布し、塗膜（感光性層）が乾固するまで非加熱のまま放置、風乾した後、実施例１と同様の光方式で加熱処理したこと以外は実施例２と同様の条件で製版した。その結果、塗布時の湿度が６０％、７０％、８０％の場合には、吸湿による塗膜（感光性層）の変質が起こり、使用に耐える様な印刷物が得られなかった。
【００６６】
【発明の効果】
以上説明した様に、本発明のレーザー製版方法によれば、感光性層の乾燥処理を行う際、加熱工程Ｉにて支持体の過度の昇温を抑えつつ溶媒の蒸発を促し且つ空気からの吸湿を抑えながら感光性層を固化させ、加熱工程ＩＩにて支持体を急速に昇温させてエージングを行うため、乾燥時間を短縮が出来るばかりでなく、温湿度などの塗布環境変化に影響されることなく安定した品質の感光性層の形成が可能となり、常に高品質の画像形成材料を作製できる。
【図面の簡単な説明】
【図１】本発明のレーザー製版方法の実施に好適な一例としてのレーザー製版装置の概念を示す縦断面図である。
【符号の説明】
１　：ケーシング
１１：除塵フイルター
１２：排気ダクト
２１：版胴（画像形成材料固定用ドラム）
２２：ブランケット胴
２３：圧胴
３　：支持体（画像形成材料）
３１：支持体固定手段
４　：版材供給機構
５　：露光機構
６　：インク着肉装置
７　：湿し装置
９　：加熱乾燥機構
８１：版材溶解液供給機構（版材除去機構）
８２：版材剥離ローラー（版材除去機構）
８３：洗浄水供給機構（版材除去機構）
８４：廃液回収機構（版材除去機構）
８５：エアー式乾燥機構（版材除去機構）
８６：汚染防止トレー
【図１】
2004045613.tif 000003